(57)【要約】  ４本の素線が撚り合わされた１×４構造を有し、  ４本の前記素線のうち少なくとも１本が、長手方向に沿って屈曲部と、非屈曲部とを繰り返し有する波付き素線であり、  長手方向と垂直な断面が扁平形状を有し、  長手方向と垂直な複数の断面において、４本の前記素線に外接する楕円を描いた場合に、前記楕円の短軸の傾きが中央値±３０度以内に位置するスチールコード。
2019181177.tif 000002
【特許請求の範囲】
【請求項１】
４本の素線が撚り合わされた１×４構造を有し、
４本の前記素線のうち少なくとも１本が、長手方向に沿って屈曲部と、非屈曲部とを繰り返し有する波付き素線であり、
長手方向と垂直な断面が扁平形状を有し、
長手方向と垂直な複数の断面において、４本の前記素線に外接する楕円を描いた場合に、前記楕円の短軸の傾きが中央値±３０度以内に位置するスチールコード。
【請求項２】
前記波付き素線を平面に置いた時の、前記平面から、前記平面から遠い側の前記屈曲部までの高さを屈曲高さと定義した場合に、
前記屈曲高さは、前記波付き素線の素線径の２４０％以上２８０％以下である請求項１に記載のスチールコード。
【請求項３】
長手方向と垂直な複数の断面において、４本の前記素線に外接する楕円を描いた場合に、前記楕円の長軸長に対する短軸長の比である短軸長／長軸長の平均値が０．７６以上０．８２以下である請求項１または請求項２に記載のスチールコード。
【請求項４】
前記素線の素線径が０．２５ｍｍ以上０．４５ｍｍ以下である請求項１〜請求項３のいずれか１項に記載のスチールコード。
【請求項５】
長手方向と垂直な一の断面において、４本の前記素線に外接する楕円を描いた場合の、前記楕円の短軸方向を厚み方向とし、
長手方向と垂直な断面における前記厚み方向の最大長さを厚みと定義した場合に、
前記厚みの変動係数が０．０５以下である請求項１〜請求項４のいずれか１項に記載のスチールコード。
【請求項６】
請求項１〜請求項５のいずれか１項に記載のスチールコードを含むタイヤ。
【請求項７】
前記スチールコードのゴム浸透度が７０％以上である請求項６に記載のタイヤ。
【発明の詳細な説明】
【技術分野】
【０００１】
本発明は、スチールコード、タイヤに関するものである。【０００２】
本出願は、２０１８年３月２０日出願の日本出願第２０１８−０５２８１６号に基く優先権を主張し、前記日本出願に記載された全ての記載内容を援用するものである。
【背景技術】
【０００３】
例えば特許文献１には、４本のフィラメントが撚り合わされた撚り線からなり、断面が楕円状を呈しており、楕円状の断面において、断面の長軸の長さに対する短軸の長さの比を所定の範囲とし、各フィラメントを所定の配置としたベルトコードを用いた空気入りタイヤが提案されている。
【先行技術文献】
【特許文献】
【０００４】
【特許文献１】特開２０１７−１９００３２号公報
【発明の概要】
【０００５】
本開示の一観点によれば、４本の素線が撚り合わされた１×４構造を有し、
４本の前記素線のうち少なくとも１本が、長手方向に沿って屈曲部と、非屈曲部とを繰り返し有する波付き素線であり、
長手方向と垂直な断面が扁平形状を有し、
長手方向と垂直な複数の断面において、４本の前記素線に外接する楕円を描いた場合に、前記楕円の短軸の傾きが中央値±３０度以内に位置するスチールコードを提供する。
【図面の簡単な説明】
【０００６】
【図１】本開示の一態様に係る１×４構造のスチールコードの説明図である。
【図２】図１のスチールコードの長手方向と垂直な面での断面図である。
【図３】波付き素線の説明図である。
【図４】波付き素線の製造方法の説明図である。
【図５】従来の扁平化したスチールコードにおける、長手方向と垂直な断面における素線に外接する楕円の短軸の傾きと、スチールコードの厚みのばらつきとの関係の説明図である。
【図６】本開示の一態様に係るスチールコードにおける、厚みの最大値、最小値の説明図である。
【図７】扁平化装置の説明図である。
【図８】本開示の一態様に係るタイヤの断面図である。
【図９】ベルト層を模式的に示した図である。
【発明を実施するための形態】
【０００７】
［本開示が解決しようとする課題］
特許文献１に開示された発明においては、ベルトコードの断面が楕円状を呈し、この断面の長軸の長さとその短軸の長さとの比を所定の範囲とすることにより、タイヤのベルトにおけるトッピングゴムのボリュームの低減に寄与し、転がり抵抗の低減に寄与するとしている。
【０００８】
しかしながら、近年ではタイヤに対して更なる性能向上が求められている。このため、例えば転がり抵抗のさらなる低減等のために、タイヤに対してさらなる軽量化が求められている。同時に、タイヤの交換頻度を抑制し、より長期間に渡って使用できるように耐久性に優れたタイヤとすることが求められている。そして、タイヤに用いられるスチールコードについても軽量性、及び耐久性に優れたタイヤを形成することができるスチールコードであることが求められるようになっている。
【０００９】
このため、本開示の目的は、軽量性、及び耐久性に優れたタイヤを形成することができるスチールコードを提供することである。
［本開示の効果］
本開示によれば、軽量性、及び耐久性に優れたタイヤを形成することができるスチールコードを提供できる。
【００１０】
［本開示の実施形態の説明］
最初に本開示の実施態様を列記して説明する。以下の説明では、同一または対応する要素には同一の符号を付し、それらについて同じ説明は繰り返さない。
【００１１】
（１）本開示の一態様に係るスチールコードは、４本の素線が撚り合わされた１×４構造を有し、
４本の前記素線のうち少なくとも１本が、長手方向に沿って屈曲部と、非屈曲部とを繰り返し有する波付き素線であり、
長手方向と垂直な断面が扁平形状を有し、
長手方向と垂直な複数の断面において、４本の前記素線に外接する楕円を描いた場合に、前記楕円の短軸の傾きが中央値±３０度以内に位置する。
【００１２】
スチールコードは例えばタイヤのベルト層に配置することができる。ベルト層はスチールコードと、ゴムとを有し、スチールコードはゴム内に埋め込まれている。ベルト層の厚みは、ゴム内にスチールコードを埋め込めるように選択できる。このため、スチールコードの長手方向と垂直な断面の形状を扁平形状とし、スチールコードの厚みを抑制することで、スチールコードを埋め込むために必要なゴムの厚みを抑制でき、ベルト層の厚みも抑制することができる。
【００１３】
さらに、本発明の発明者らの検討によれば、従来は着目されていなかった、長手方向と垂直な複数の断面における４本の素線に外接する楕円の短軸の傾きを、その中央値±３０度以内とすることで、スチールコードの厚みのばらつきや最大厚みを抑制できる。
【００１４】
このように、本開示の一態様に係るスチールコードはその厚みが薄く、さらには厚みのばらつきや最大厚みが小さいため、該スチールコードを用いて作製したベルト層の厚みを抑制でき、ベルト層を軽量にすることができる。その結果、該ベルト層を含むタイヤについても軽量化を図ることが可能になる。
【００１５】
さらに、スチールコードが有する４本の素線のうち少なくとも１本を、長手方向に沿って屈曲部と、非屈曲部とを繰り返し有する波付き素線とすることで、スチールコードを用いてタイヤを形成する際に、スチールコード内部へのゴム浸透度を高められる。このようにタイヤを形成する際のスチールコード内部へのゴム浸透度を高めることで、スチールコードに含まれる素線のゴムと接している面積を高め、素線とゴムとの密着性を高めることができる。そして、タイヤを車等に装着し、使用していると、水分等がゴムを透過し、浸入する場合があるが、上述のように、素線のゴムと接している面積を高めることで、素線表面が水分と接触、反応することを抑制できる。このため、ゴムと素線との密着性を高く維持することができ、タイヤの耐久性を高めることが可能になる。
【００１６】
（２）  前記波付き素線を平面に置いた時の、前記平面から、前記平面から遠い側の前記屈曲部までの高さを屈曲高さと定義した場合に、
前記屈曲高さは、前記波付き素線の素線径の２４０％以上２８０％以下であってもよい。
【００１７】
（３）  長手方向と垂直な複数の断面において、４本の前記素線に外接する楕円を描いた場合に、前記楕円の長軸長に対する短軸長の比である短軸長／長軸長の平均値が０．７６以上０．８２以下であってもよい。
【００１８】
（４）  前記素線の素線径は０．２５ｍｍ以上０．４５ｍｍ以下であってもよい。
【００１９】
（５）  長手方向と垂直な一の断面において、４本の前記素線に外接する楕円を描いた場合の、前記楕円の短軸方向を厚み方向とし、
長手方向と垂直な断面における前記厚み方向の最大長さを厚みと定義した場合に、
前記厚みの変動係数は０．０５以下であってもよい。
【００２０】
（６）  （１）〜（５）のいずれかに記載のスチールコードを含むタイヤとすることもできる。
【００２１】
（７）  前記スチールコードのゴム浸透度が７０％以上であるタイヤであってもよい。
【００２２】
［本開示の実施形態の詳細］
本開示の一実施形態（以下「本実施形態」と記す）に係るスチールコード、タイヤの具体例を、以下に図面を参照しつつ説明する。なお、本発明はこれらの例示に限定されるものではなく、請求の範囲によって示され、請求の範囲と均等の意味および範囲内での全ての変更が含まれることが意図される。
【００２３】
〔スチールコード〕
以下、本実施形態に係るスチールコードについて図１〜図７に基づき説明する。
【００２４】
本実施形態に係るスチールコードはフィラメントとも呼ばれる素線を４本、長手方向に沿って螺旋状に撚り合わせた１×４構造を有している。
【００２５】
ここで、図１に本実施形態のスチールコード１０の一構成例の斜視図を示す。また、図１に示したスチールコード１０の長手方向と垂直な面での断面図を図２に示す。なお、スチールコード１０の長手方向は図中のＹ軸方向となる。長手方向と垂直な面は、図中のＸＺ平面と平行な面になる。
【００２６】
図１、図２に示したスチールコード１０は、４本の素線１１が撚り合わされた１×４構造を有している。１×４構造とは、４本の素線を単層（１層）となるように撚り合わせた構造を意味する。単層とは、図２に示すようにスチールコード１０の長手方向と垂直な断面において、素線１１が１つの円の円周方向に沿って単層（１層）となるように配列されている構造を意味する。
【００２７】
本発明の発明者らは、素線の本数を２本から６本の間で変化させ、同じ破断強度となるように素線径を選択した１×Ｎ構造のスチールコードを５種類作製し、そのコード径、及び質量を評価、検討した。なお、この場合、１×Ｎ構造のＮは各スチールコードに含まれる素線の本数に相当し、いずれの場合もＮ本の素線を、その長手方向と垂直な断面において、素線が１つの円の円周方向に沿って単層となるように配列し撚り合せた構造を有する。
【００２８】
その結果、スチールコードが有する素線の本数が４本である１×４構造とすることで、他の１×Ｎ構造のスチールコードと比較して、特にスチールコードのコード径を小さくし、質量を低減できることが確認できた。このため、本実施形態のスチールコードを１×４構造とすることで、該スチールコードを用いたタイヤの軽量化を特に図ることが可能になり好ましい。
【００２９】
本実施形態のスチールコードに含まれる素線の直径、すなわち素線径は特に限定されないが、０．２５ｍｍ以上０．４５ｍｍ以下であることが好ましく、０．３５ｍｍ以上０．４２ｍｍ以下であることがより好ましい。
【００３０】
素線径を０．２５ｍｍ以上とすることで該素線を含むスチールコードについて、破断荷重を十分に高めることができる。
【００３１】
また、素線径を０．４５ｍｍ以下とすることで、スチールコードの質量を抑制できる。このため、該スチールコードを用いたタイヤを特に軽量化することができるため、好ましい。
【００３２】
なお、後述する波付き素線についても素線径は上記素線径の好適な範囲を満たすことが好ましい。
【００３３】
そして、本実施形態のスチールコードは、４本の素線のうち少なくとも１本が、長手方向に沿って屈曲部と、非屈曲部とを繰り返し有する波付き素線であることが好ましい。
【００３４】
本実施形態のスチールコードは、後述するように長手方向と垂直な断面が扁平形状となっている。しかしながら、長手方向と垂直な断面を扁平形状とした場合、素線間の隙間を十分に確保できず、スチールコード内部へのゴムの浸透度が低下する恐れがある。そこで、本実施形態のスチールコードにおいては、該スチールコードが有する４本の素線のうち少なくとも１本を、長手方向に沿って屈曲部と、非屈曲部とを繰り返し有する波付き素線としている。これにより、素線間に十分な隙間を形成し、本実施形態のスチールコードを用いてタイヤを形成する際に、スチールコード内部へのゴム浸透度を高められる。このようにタイヤを形成する際のスチールコード内部へのゴム浸透度を高めることで、スチールコードに含まれる素線のゴムと接している面積を高め、素線とゴムとの密着性を高めることができる。
【００３５】
タイヤを車等に装着して使用していると、水分等がゴムを透過し、タイヤ内部に浸入してくる場合があるが、上述のように、素線のゴムと接している面積を高めることで、素線表面が水分と接触、反応することを抑制できる。このため、タイヤ内部でのゴムと素線との密着性を高く維持することができ、タイヤの耐久性を高めることが可能になる。
【００３６】
なお、本実施形態のスチールコードに含まれる波付き素線の本数の上限は特に限定されない。例えば、スチールコードに含まれる全ての素線を波付き素線とすることもできる。ただし、波付き素線の本数が多いと、例えばスチールコードの長手方向の端部等において、スチールコードの撚りが解け易くなり、外形形状を維持しにくくなる恐れもある。そこで、本実施形態のスチールコードが有する波付き素線の本数は、３本以下であることが好ましく、２本以下であることがより好ましい。
【００３７】
ここで、波付き素線について説明する。
【００３８】
図３に波付き素線３０の構成例を示す。波付き素線３０は、長手方向に沿って屈曲部３１と、非屈曲部３２とを交互に繰り返し有している。
【００３９】
なお、図３では屈曲部３１において、９０度に近い角度で屈曲した例を示しているが、係る形態に限定されるものではなく、例えば９０度未満もしくは９０度より大きい角度で屈曲していても良い。
【００４０】
波付き素線について、その具体的な波型形状は特に限定されるものではない。ただし、波付き素線の屈曲高さｈが、波付き素線の素線径の２４０％以上２８０％以下であることが好ましい。
【００４１】
なお、図３に示す様に、波付き素線３０を平面Ｓに置いた時の、平面Ｓから、平面Ｓから遠い側の屈曲部３１Ｂまでの高さを屈曲高さｈと定義する。なお、屈曲高さｈを評価する際、波付き素線３０は、図３に示すように波付き素線３０の屈曲部３１、及び非屈曲部３２を通る面が平面Ｓと垂直になるように配置する。
【００４２】
そして、係る屈曲高さｈを、波付き素線の素線径に対して２４０％以上とすることで、波付き素線は素線径に対して十分な屈曲高さを有していることになる。すなわち、波付き素線と、その他の素線との間に特に十分な隙間を形成することができる。このため、ゴム浸透度を高めることができ好ましい。
【００４３】
また、屈曲高さｈを、波付き素線の素線径に対して２８０％以下とすることで、スチールコードの長手方向の端部等においてスチールコードの撚りが解け、外形形状にくずれ等が生じることをより確実に防ぐことができるため、好ましい。
【００４４】
波付き素線の屈曲高さｈは、素線径に対して、２６０％以上２８０％以下であることがより好ましい。
【００４５】
波付き素線において、屈曲部と、非屈曲部との間の繰り返しピッチは、特に限定されないが、例えば５．０ｍｍ以上３０．０ｍｍ以下とすることが好ましく、５．０ｍｍ以上２０．０ｍｍ以下とすることがより好ましい。
【００４６】
屈曲部と非屈曲部との間の繰り返しピッチとは、同じ形状の屈曲部間の距離を意味し、基準となる屈曲部から２つ隣の屈曲部までのスチールコードの長手方向の長さを意味する。このため、図３に示した例では、屈曲部と非屈曲部との間の繰り返しピッチＰとは例えば屈曲部３１Ａから、その２つ隣の屈曲部３１Ｃまでの距離を意味する。
【００４７】
屈曲部と非屈曲部との間の繰り返しピッチを５．０ｍｍ以上とすることで素線に屈曲部と、非屈曲部とを形成し易く、正確に制御し易いため好ましい。また、屈曲部と非屈曲部との間の繰り返しピッチを３０．０ｍｍ以下とすることで、屈曲部と非屈曲部とを比較的簡易な装置で製造することができ、製造コストを抑制できるため好ましい。
【００４８】
波付き素線は、例えば図４に示すように、プリフォーム４１を複数個配置しておき、波付き素線とする素線４２を図中のブロック矢印の方向に沿って複数のプリフォーム４１間に通すことで形成することができる。プリフォーム４１の配置や、大きさ、形状を変更することで、屈曲部の形状や、非屈曲部の長さ等を選択することができる。プリフォーム４１は、例えばピン型（円柱型）や、歯車型の形状を有することができる。
【００４９】
そして、本実施形態のスチールコードは、長手方向と垂直な断面が扁平形状を有することが好ましい。また、本実施形態のスチールコードは、長手方向と垂直な複数の断面において、４本の素線に外接する楕円を描いた場合に、該楕円の短軸の傾きが中央値±３０度以内に位置することが好ましい。
【００５０】
本実施形態のスチールコードの長手方向と垂直な断面における形状について、図２を用いて説明する。
【００５１】
本実施形態のスチールコード１０は、図２に示すように、長手方向と垂直な断面において幅よりも、厚みが小さい扁平形状を有することができる。なお、図２中Ｘ軸方向が幅方向、Ｚ軸方向が厚み方向となる。
【００５２】
具体的には、本実施形態のスチールコード１０は４本の素線１１を撚り合せた形状を有しており、その長手方向と垂直な断面において、４本の素線１１に外接する外接円は楕円Ｃとなっており、扁平な形状を有している。なお、楕円Ｃは短軸ＡＳの長さＬＡＳが長軸ＡＬの長さＬＡＬよりも短くなっている。
【００５３】
スチールコードは例えばタイヤのベルト層に配置することができる。ベルト層はタイヤについての説明で後述するように、スチールコードと、ゴムとを有し、スチールコードはゴム内に埋め込まれている。ベルト層の厚みは、ゴム内にスチールコードを埋め込めるように選択できる。このため、スチールコードの長手方向と垂直な断面の形状を扁平形状とし、スチールコードの厚みを抑制することで、スチールコードを埋め込むために必要なゴムの厚みを抑制でき、ベルト層の厚みも抑制することができる。従って、断面形状が扁平形状のスチールコードとすることで、該スチールコードをベルト層に用いた場合に、ベルト層に含まれるゴムの量を抑制し、ベルト層を軽量化できる。さらには、該ベルト層を含むタイヤを軽量化することができる。
【００５４】
しかし、本発明の発明者らの検討によれば、従来の長手方向と垂直な断面を扁平形状としたスチールコード（以下、単に「従来の扁平化したスチールコード」と記載する場合もある）では、厚みのばらつきが非常に大きくなっていた。このため、従来の扁平化したスチールコードを用いてタイヤを製造する場合、スチールコードの厚みが最大となる部分にあわせてベルト層の厚みを設定する必要があり、ベルト層を十分に薄くすることができなかった。従って、従来の扁平化したスチールコードを用いてタイヤを製造した場合、ベルト層や、該ベルト層を含むタイヤについて、十分に軽量化できていなかった。
【００５５】
本発明の発明者らは係る原因について更なる検討を行った。その結果、従来の扁平化したスチールコードの長手方向と垂直な複数な断面において、素線に外接する楕円、すなわち楕円形状の外接円を描いた場合に、該楕円の短軸の傾きが、長手方向の位置により大きく変動していることが確認できた。具体的には、係る楕円の短軸の傾きをスチールコードの長手方向の任意の複数箇所で測定した場合に、短軸の傾きが例えば中央値±９０度程度の範囲に分布していることが確認できた。すなわち、従来の扁平化したスチールコードでは長手方向と垂直な断面において素線に外接する楕円の短軸は、その傾きが、最大で１８０度程度ばらついていることが確認できた。そして、このように長手方向と垂直な断面における素線に外接する楕円の短軸の傾きが大きく変動することによって、スチールコードの厚みがばらついていることを見出した。
【００５６】
従来の扁平化したスチールコードにおける、長手方向と垂直な断面における素線に外接する楕円の短軸の傾きと、スチールコードの厚みのばらつきとの関係について、図５を用いて説明する。
【００５７】
図５は、従来の扁平化したスチールコード５０の、長手方向と垂直な断面における素線に外接する、短軸の傾きが異なる楕円Ｃ５１と、楕円Ｃ５２とを重ねて示した図である。楕円Ｃ５１は、その短軸ＡＳ５１の傾きが、短軸の傾きの基準となる、すなわち中央値となる位置での、長手方向と垂直な断面における素線に外接する楕円を示している。このため、楕円Ｃ５１の短軸ＡＳ５１の傾きを０度とする。
【００５８】
また、楕円Ｃ５２は、短軸ＡＳ５２が短軸の傾きの基準から９０度傾いた位置での、すなわち楕円Ｃ５１の短軸ＡＳ５１と、短軸ＡＳ５２との間で形成する角度ｄ５が９０度となる位置での長手方向と垂直な断面における素線に外接する楕円を示している。
【００５９】
このように、図５は、従来の扁平化したスチールコード５０の長手方向の選択した２つの位置における、長手方向と垂直な断面での素線に外接する楕円を重ね合せた図となる。図５中、紙面の上下方向がスチールコードの厚み方向に相当する。なお、図５ではスチールコードに含まれる素線は記載を省略している。
【００６０】
図５に示したように、従来の扁平化したスチールコード５０では、長手方向と垂直な断面における素線に外接する楕円の短軸の傾きが中央値である０度となる位置においては、スチールコードの厚みＴ５１は楕円Ｃ５１の短軸ＡＳ５１の長さと同じになる。
【００６１】
しかしながら、長手方向と垂直な面における素線に外接する楕円の短軸が中央値（０度）よりも傾き、楕円Ｃ５２となる位置においてはスチールコードの厚み方向に沿って、楕円Ｃ５２の長軸が配置されることになる。従って、該位置における従来の扁平化したスチールコード５０の厚みＴ５２は、楕円Ｃ５２の長軸の長さと同じになる。
【００６２】
このように、従来の扁平化したスチールコード５０では長手方向と垂直な断面における素線に外接する楕円の短軸の傾きが中央値±９０度程度の範囲に分布し、そのばらつきが非常に大きくなっていた。このため、従来の扁平化したスチールコード５０では、厚みが例えば図５中の楕円Ｃ５１の短軸ＡＳ５１の長さに相当する厚みＴ５１から、楕円Ｃ５２の長軸の長さに相当する厚みＴ５２まで、その長手方向の位置により、大きくばらつくことになっていた。
【００６３】
一方、本実施形態のスチールコードは、長手方向と垂直な複数の断面において、４本の素線に外接する楕円、すなわち楕円形状の外接円を描いた場合に、該楕円の短軸の傾きを中央値±３０度以内としている。ここで、本実施形態のスチールコードの厚みの最大値、最小値ついて、図６を用いて説明する。
【００６４】
図６は、本実施形態のスチールコード６０の、長手方向と垂直な断面における４本の素線に外接する、短軸の傾きが異なる楕円Ｃ６１と、楕円Ｃ６２とを重ねて示した図である。楕円Ｃ６１は、その短軸ＡＳ６１の傾きが、短軸の傾きの基準となる、すなわち中央値となる位置での、長手方向と垂直な断面における素線に外接する楕円を示している。このため、楕円Ｃ６１の短軸ＡＳ６１の傾きを０度とする。
【００６５】
楕円Ｃ６２は、短軸ＡＳ６２が短軸の傾きの基準から３０度傾いた位置での、すなわち楕円Ｃ６１の短軸ＡＳ６１と、短軸ＡＳ６２との間で形成する角度ｄ６が最大の３０度となる位置での長手方向と垂直な断面における４本の素線に外接する楕円である。
【００６６】
このように、図６は、本実施形態のスチールコード６０の長手方向の選択した２つの位置における、長手方向と垂直な断面での４本の素線に外接する楕円を重ね合せた図となる。図６中、紙面の上下方向がスチールコードの厚み方向に相当する。なお、図６ではスチールコードに含まれる素線は記載を省略している。
【００６７】
図６に示した本実施形態のスチールコード６０では、楕円Ｃ６１の位置においては、スチールコードの厚みＴ６１は短軸ＡＳ６１と同じになり、最小値となる。また、４本の素線に外接する楕円の短軸が最大３０度傾いた楕円Ｃ６２の場合に、スチールコード６０の厚みは最大値をとるが、この場合でもスチールコードの厚みＴ６２は、該楕円Ｃ６２の長軸長よりも短くなっている。このため、図５に示した従来の扁平化したスチールコード５０の場合と比較して厚みは大きく変化せず、最大厚みも抑制できていることが分かる。
【００６８】
このように、本実施形態のスチールコードでは、長手方向と垂直な複数の断面における４本の素線に外接する楕円の短軸の傾きを、その中央値±３０度以内とし、該楕円の短軸の傾きの変動を抑制している。このため、本実施形態のスチールコードではその厚みのばらつきや、最大厚みを十分に抑制できる。
【００６９】
従って、本実施形態のスチールコードをタイヤの部材に用い、本実施形態のスチールコードの厚みの最大値に合わせてベルト層を形成した場合、従来の扁平化したスチールコードを用いた場合と比較してベルト層の厚みを抑制でき、ベルト層を薄く、軽量にできる。その結果、該ベルト層を含むタイヤについても軽量化を図ることが可能になる。
【００７０】
なお、スチールコードの長手方向と垂直な複数の断面における４本の素線に外接する楕円の短軸の傾きが中央値±３０度以内であるとは、該短軸の傾きが中央値を基準として−３０度以上＋３０度以下の、合計で６０度以内の範囲内に分布していることを意味する。以下、短軸の傾きの中央値を基準とした場合のプラス、またはマイナス側への最大変動幅、すなわち上述のように中央値±３０度以内の場合には、該３０度のことを「短軸の傾きの中央値からの最大変動幅」と記載する場合もある。
【００７１】
本実施形態のスチールコードにおいては、長手方向と垂直な複数の断面において、４本の素線に外接する楕円を描いた場合の、該楕円の短軸の傾きは中央値±２０度以内に位置することがより好ましく、中央値±１５度以内に位置することがさらに好ましい。すなわち短軸の傾きの中央値からの最大変動幅は２０度以下であることがより好ましく、１５度以下であることがさらに好ましい。これは、長手方向と垂直な複数の断面において、４本の素線に外接する楕円を描いた場合の、該楕円の短軸の傾きの分布を中央値±２０度以内、さらには中央値±１５度以内とすることで特にスチールコードの厚みのばらつきや最大厚みを抑制できるからである。その結果、ベルト層や、該ベルト層を含むタイヤの軽量化を特に図ることができるからである。
【００７２】
本実施形態のスチールコードの長手方向と垂直な複数の断面における４本の素線に外接する楕円を描いた場合の、該楕円の短軸の傾きの中央値からの最大変動幅の測定方法は特に限定されない。
【００７３】
例えばスチールコードを透明樹脂に埋め込み、スチールコードの長手方向と垂直な面（断面）が露出するように、スチールコードの長手方向の任意の複数の位置で試料を切り出す。次いで、投影機を用いてそれぞれの断面に含まれる４本の素線に外接する楕円を描き、その短軸の傾きを測定することで求めることができる。
【００７４】
また、例えばＣＴ（コンピュータ断層撮影法：Ｃｏｍｐｕｔｅｄ  Ｔｏｍｏｇｒａｐｈｙ）を用い、スチールコードの長手方向と垂直な断面画像を複数箇所で測定する。そして、係る断面画像に含まれる４本の素線に外接する楕円を描き、その短軸の傾きを測定することで求めることもできる。
【００７５】
いずれの方法で測定する場合でも、例えばスチールコードの長手方向に沿った５ｃｍ以上２５ｃｍ以下の範囲について、１０点以上の測定点での断面において、素線に外接する楕円を描き、該楕円の短軸の傾きを測定し、短軸の傾きのばらつきを評価することが好ましい。なお、測定点の上限は特に限定されないが、例えば生産性の観点から２５０点以下とすることが好ましい。また、測定点はスチールコードの長手方向に沿って等間隔に配置することが好ましい。
【００７６】
ここまで説明したように、本実施形態のスチールコードは、長手方向と垂直な複数の断面において、４本の素線に外接する楕円を描いた場合に、該楕円の短軸の傾きのばらつきを抑制している。このため、本実施形態のスチールコードはその厚みのばらつきを抑制できている。
【００７７】
スチールコードの厚みのばらつきは、例えば標準偏差を平均値で除した値である変動係数により表すことができる。すなわち、スチールコードの厚みのばらつきは、スチールコードの長手方向に沿って配置した複数の測定点でスチールコードの厚みを測定し、該複数の測定点での厚みの標準偏差を、該複数の測定点での厚みの平均値で除した値である変動係数により表すことができる。そして、例えば、係る厚みの変動係数は０．０５以下であることが好ましく、０．０４以下であることがより好ましい。
【００７８】
厚みの変動係数の下限値は特に限定さないが、例えば０以上とすることができる。
【００７９】
厚みの変動係数が０．０５以下のスチールコード場合、スチールコードの厚みのばらつきが特に抑制できていることを意味する。このため、係るスチールコードをタイヤの部材に用い、スチールコードの厚みの最大値に合わせてベルト層を形成した場合、ベルト層を特に薄く、軽量にすることができる。その結果、該ベルト層を含むタイヤについても特に軽量化を図ることが可能になる。
【００８０】
本実施形態のスチールコードの厚みの変動係数は、例えば以下の手順により測定、算出できる。
【００８１】
まず、本実施形態のスチールコードの長手方向に沿った５ｃｍ以上２５ｃｍ以下の範囲について、５点以上１５点以下の点で厚みを測定し、該測定値の平均値、及び標準偏差を求める。そして、標準偏差を平均値で割ることで変動係数を算出できる。
【００８２】
なお、測定点はスチールコードの長手方向に沿って等間隔に配置することが好ましい。
【００８３】
スチールコードの厚みの測定についても、短軸の傾きの場合と同様に、スチールコードを透明樹脂に埋め込みスチールコードの長手方向と垂直な断面を切り出し、測定することができる。また、ＣＴを用いてスチールコードの長手方向と垂直な断面画像を複数箇所で測定し、該断面の画像から厚みの測定を実施することもできる。
【００８４】
ただし、測定に当たっては、まずスチールコードの長手方向と垂直な任意の１つの断面における、４本の素線に外接する楕円の短軸方向を厚み方向と設定する。そして、その他のスチールコードの長手方向と垂直な断面においては、係る設定した厚み方向の最大長さを測定することで各位置でのスチールコードの厚みを測定できる。
【００８５】
本実施形態のスチールコードは、長手方向と垂直な複数の断面において、４本の素線に外接する楕円を描いた場合に、該楕円の長軸長ＬＡＬに対する、短軸長ＬＡＳ（図２を参照）の比の平均値は特に限定されるものではなく、任意に設定することができる。なお、長軸長ＬＡＬとは４本の素線１１に外接する楕円形状の外接円である楕円Ｃの長軸ＡＬの長さを、短軸長ＬＡＳとは楕円Ｃの短軸ＡＳの長さをそれぞれ意味する。ただし、本実施形態のスチールコードは、上記楕円における長軸長に対する短軸長の比である短軸長／長軸長（ＬＡＳ／ＬＡＬ）の平均値が０．７６以上０．８２以下であることが好ましく、０．７８以上０．８０以下であることがより好ましい。
【００８６】
これは、長手方向と垂直な複数の断面において、４本の素線に外接する楕円を描いた場合の、該楕円の短軸長／長軸長の平均値を０．７６以上とすることで、例えば本実施形態のスチールコードの端部等において、撚りが解けることをより確実に抑制できるからである。
【００８７】
また、長手方向と垂直な複数の断面において、４本の素線に外接する楕円を描いた場合の、該楕円の短軸長／長軸長の平均値を０．８２以下とすることで、スチールコードの厚みを特に抑制でき、該スチールコードを用いたベルト層の厚みも十分に抑制できる。このため、該ベルト層を含むタイヤの軽量化を特に図ることができ、好ましいからである。
【００８８】
本実施形態のスチールコードの、長手方向と垂直な複数の断面において、４本の素線に外接する楕円を描いた場合の、該楕円の長軸長ＬＡＬに対する短軸長ＬＡＳの比である短軸長／長軸長の平均値の測定、算出方法は特に限定さない。
【００８９】
例えばスチールコードを透明樹脂に埋め込み、スチールコードの長手方向と垂直な面（断面）が露出するように、スチールコードの長手方向の任意の複数の位置で試料を切り出す。次いで、投影機を用いてそれぞれの断面に含まれる４本の素線に外接する楕円を描き、その短軸、及び長軸の長さを測定し、各断面での短軸長／長軸長を算出することができる。
【００９０】
また、例えばＣＴを用い、スチールコードの長手方向と垂直な断面画像を複数箇所で測定する。そして、係る断面画像に含まれる４本の素線に外接する楕円を描き、短軸、及び長軸の長さを測定し、各断面での短軸長／長軸長を算出することができる。
【００９１】
いずれの方法で測定する場合でも、複数の断面において短軸長／長軸長を測定する場合には、例えばスチールコードの長手方向に沿った５ｃｍ以上２５ｃｍ以下の範囲について、１０点以上の測定点での断面において、素線に外接する楕円を描き、該楕円の短軸長／長軸長を測定、算出することが好ましい。
【００９２】
なお、測定点の上限は特に限定されないが、例えば生産性の観点から２５０点以下とすることが好ましい。また、測定点はスチールコードの長手方向に沿って等間隔に配置することが好ましい。
【００９３】
そして、得られた各断面における楕円の短軸長／長軸長の平均値を算出することができる。
【００９４】
以上に説明した本実施形態のスチールコードによれば、タイヤの部材として用いることで、軽量性、及び耐久性に優れたタイヤを形成することができる。
［スチールコードの製造方法］
本実施形態のスチールコードの製造方法は特に限定されないが、例えば、本実施形態のスチールコードの製造方法は以下の工程を有することができる。
【００９５】
４本の素線を撚り合せる撚り工程。  
撚り工程で得られたスチールコードを、その厚み方向に沿って押圧し、扁平化する扁平化工程。
【００９６】
撚り工程では、常法に従って、撚線機により素線を撚り合わすことで実施できるため、具体的な説明はここでは省略する。なお、撚り工程に供給する４本の素線のうち、少なくとも１本は波付き素線とすることが好ましい。
【００９７】
扁平化工程では、例えば図７に示す扁平化装置７０を用いてスチールコードをその厚み方向に沿って押圧し、扁平化することができる。
【００９８】
扁平化装置７０は、基台７１と、基台７１の上に設けられた第１扁平化ローラー部７３を有することができる。第１扁平化ローラー部７３は１つのローラーから構成することもできるが、図７に示すように、複数の第１扁平化ローラー７３Ａ〜７３Ｄを有することもできる。なお、複数の第１扁平化ローラーを配置する場合においてもその数は特に限定されない。第１扁平化ローラー部７３に含まれる第１扁平化ローラー７３Ａ〜７３Ｄの回転軸７３１Ａ〜７３１Ｄは、基台７１に対して垂直方向、すなわち図中のＺ軸方向に延びている。
【００９９】
また、扁平化装置７０は、基台７２と、基台７２の上に設けられた第２扁平化ローラー部７４を有することができる。第２扁平化ローラー部７４は、１つのローラーから構成することもできるが、図７に示すように、複数の第２扁平化ローラー７４Ａ〜７４Ｃを有することもできる。なお、複数の第２扁平化ローラーを配置する場合においてもその数は特に限定されない。第２扁平化ローラー部７４に含まれる複数の第２扁平化ローラー７４Ａ〜７４Ｃの回転軸７４１Ａ〜７４１Ｃは、基台７２に対して垂直方向、すなわち図中のＺ軸方向に延びるように構成できる。
【０１００】
そして、第１扁平化ローラー部７３と、第２扁平化ローラー部７４との間に撚り工程で作製した４本の素線を撚り合せたスチールコード７５を例えば図中のＸ軸方向に沿って供給する。供給されたスチールコード７５を、第１扁平化ローラー部７３と、第２扁平化ローラー部７４とにより、図中のＹ軸方向に沿って押圧することで、扁平化を行うことができる。具体的には、第１扁平化ローラー部７３は、スチールコード７５を押圧するようにブロック矢印７３２に沿って、第２扁平化ローラー部７４は、スチールコード７５を押圧するようにブロック矢印７４２に沿って、スチールコード７５を押圧できる。
【０１０１】
本発明の発明者らの検討によれば、スチールコードは複数本の素線を長手方向に沿って螺旋状に撚り合せているため、厚み方向に沿って押圧する際に、中心軸を回転軸として、その周方向に沿って回転し易くなっている。なお、ここでいう中心軸とは、扁平化する前のスチールコードの長手方向と垂直な面での中心を通り、長手方向と平行な軸を意味する。
【０１０２】
係るスチールコードの回転について何ら認識していなかった従来の扁平化したスチールコードの製造方法では、扁平化処理を行う際にスチールコードが中心軸を回転軸として周方向に沿って大きく回転していた。このため、既述の様に長手方向と垂直な断面における素線に外接する楕円の短軸の傾きが、長手方向の位置により大きく変動し、ばらついていた。
【０１０３】
そこで、本実施形態のスチールコードを製造するに当っては、扁平化工程において、扁平化装置によりスチールコードを扁平化する際に、スチールコードが中心軸を回転軸として回転する程度を抑制することが好ましい。扁平化工程におけるスチールコードの中心軸を回転軸とした回転は、特に中央値±３０度以内であることが好ましく、中央値±２０度以内であることがより好ましく、中央値±１５度以内であることがさらに好ましい。
【０１０４】
係る回転を抑制する方法は特に限定されず、任意に選択できる。
【０１０５】
例えば既述の扁平化装置７０の第１扁平化ローラー部７３、及び第２扁平化ローラー部７４のスチールコード７５と接する面に、スチールコード７５の外形に対応した溝を形成し、スチールコード７５が回転しないように構成することができる。例えば第１扁平化ローラー部７３のスチールコード７５と接する面と、第２扁平化ローラー部７４のスチールコード７５と接する面とで異なる形状の溝を形成することで、特にスチールコードの回転を抑制できる。
【０１０６】
〔タイヤ〕
次に、本実施形態におけるタイヤについて図８、図９に基き説明する。
【０１０７】
本実施形態のタイヤは、既述のスチールコードを含むことができる。
【０１０８】
図８は、本実施形態に係るタイヤ８１の周方向と垂直な面での断面図を示している。図８ではＣＬ（センターライン）よりも左側部分のみを示しているが、ＣＬを対称軸として、ＣＬの右側にも連続して同様の構造を有している。
【０１０９】
図８に示すように、タイヤ８１は、トレッド部８２と、サイドウォール部８３と、ビード部８４とを備えている。
【０１１０】
トレッド部８２は、路面と接する部位である。ビード部８４は、トレッド部８２よりタイヤ８１の内径側に設けられている。ビード部８４は、車両のホイールのリムに接する部位である。サイドウォール部８３は、トレッド部８２とビード部８４とを接続している。トレッド部８２が路面から衝撃を受けると、サイドウォール部８３が弾性変形し、衝撃を吸収する。
【０１１１】
タイヤ８１は、インナーライナー８５と、カーカス８６と、ベルト層８７と、ビードワイヤ−８８とを備えている。
【０１１２】
インナーライナー８５は、ゴムで構成されており、タイヤ８１とホイールとの間の空間を密閉する。
【０１１３】
カーカス８６は、タイヤ８１の骨格を形成している。カーカス８６はポリエステル、ナイロン、レーヨンなどの有機繊維あるいはスチールコードと、ゴムと、により構成されている。
【０１１４】
ビードワイヤ−８８は、ビード部８４に設けられている。ビードワイヤ−８８は、カーカスに作用する引っ張り力を受け止める。
【０１１５】
ベルト層８７は、カーカス８６を締め付けて、トレッド部８２の剛性を高めている。図８に示した例では、タイヤ８１は２層のベルト層８７を有している。
【０１１６】
図９は、２層のベルト層８７を模式的に示した図である。図９は、ベルト層８７の長手方向、すなわちタイヤ８１の周方向と垂直な面での断面図を示している。
【０１１７】
図９に示したように、２層のベルト層８７は、タイヤ８１の径方向に重ねあわされている。各ベルト層８７は、複数本のスチールコード９１と、ゴム９２とを有している。複数本のスチールコード９１は、一列に並列されている。スチールコード９１としては既述のスチールコードを用いることができる。
【０１１８】
なお、既述のスチールコードは長手方向と垂直な断面が扁平形状を有しており、スチールコードの厚み方向が、ベルト層の厚み方向と一致するように配置することが好ましい。スチールコードの厚み方向とは、例えばスチールコードの長手方向と垂直な任意の一断面において、４本の素線に外接する楕円を描いた際の短軸方向とすることができる。
【０１１９】
そして、ゴム９２は、スチールコード９１を被覆しており、個々のスチールコード９１の全周はそれぞれゴム９２で覆われている。スチールコード９１はゴム９２の中に埋め込まれている。
【０１２０】
既述のスチールコードは、長手方向と垂直な断面が扁平形状であり、厚みのばらつきや、最大厚みを抑制している。このため、ベルト層８７においてスチールコード９１の下部に配置するゴム９２の厚さである第１ゴム厚みｔ１と、スチールコード９１の上部に配置するゴム９２の厚さである第２ゴム厚みｔ２とを薄くしても、スチールコード９１が露出することを抑制できる。従ってベルト層８７全体の厚みを薄くできる
このように、本実施形態のタイヤによれば、既述のスチールコード９１を含むベルト層８７全体の厚みを抑制することができ、ベルト層８７を軽量化することが可能になる。このため、係るベルト層を含む本実施形態のタイヤについても軽量化することができる。
【０１２１】
また、既述の様に、既述のスチールコードは、該スチールコードを用いてタイヤを形成する際のスチールコード内部へのゴムの浸透度が高くなっている。このため、スチールコードに含まれる素線のゴムと接している面積を高め、素線とゴムとの密着性が高められている。そして、タイヤを車等に装着して使用していると、水分等がゴムを透過し、タイヤ内部に進入する場合があるが、本実施形態のタイヤは、上述のように素線のゴムと接している面積が高いため、素線表面が水分と接触、反応することを抑制できる。このため、タイヤ内部でのゴムと素線との密着性を高く維持することができ、耐久性に優れたタイヤとすることができる。
【０１２２】
本実施形態のタイヤに含まれるスチールコードは、ゴムの浸透度が高いことが好ましく、例えば７０％以上であることが好ましく、８０％以上であることがより好ましい。なおゴム浸透度は高い方が好ましいことから上限値は特に限定されず、例えば１００％以下とすることができる。ゴム浸透度の評価方法については、実験例において後述する。
【０１２３】
本実施形態のタイヤに含まれるスチールコードのゴム浸透度が７０％以上の場合、スチールコードの内部にまで十分にゴムが浸透しており、タイヤの耐久性を特に高めることができるため好ましい。
【０１２４】
本実施形態のタイヤに含まれるスチールコードのゴム浸透度は、波付き素線の本数や屈曲高さｈ等により選択することができる。
【０１２５】
以上に説明した本実施形態のタイヤによれば、軽量性、及び耐久性に優れたタイヤとすることができる。そして、軽量性に優れることから、ドラムにタイヤを押し付けて回転させる際に発生する力である転がり抵抗を抑制できる。また、タイヤの横滑り角に対するコーナーリングフォースの立ち上がり勾配を示すコーナーリングパワーを高くすることができる。すなわちタイヤを装着した車の操縦安定性を高めることができる。
【０１２６】
以上、実施形態について詳述したが、特定の実施形態に限定されるものではなく、請求の範囲に記載された範囲内において、種々の変形及び変更が可能である。
【実施例】
【０１２７】
以下に具体的な実施例を挙げて説明するが、本発明はこれらの実施例に限定されるものではない。
（評価方法）
まず、以下の実験例において作製したスチールコード、タイヤの評価方法について説明する。
（１）スチールコードの評価
（１−１）厚みの変動係数
各実験例で作製したスチールコードについて、長手方向の５つの測定点でスチールコードの厚みを測定し、その平均値を該スチールコードの厚みとした。【０１２８】
具体的にはまず、各実験例で作製したスチールコードの長手方向に沿って１５ｃｍの範囲について、長手方向に沿って等間隔に配置した５つの測定点で厚みを測定した。【０１２９】
厚みの測定に当たっては、ＣＴ（島津製作所製  型式：ｉｎｓｐｅＸｉｏ  ＳＭＸ−２２５ＣＴ）を用い、上記測定点における断面画像を撮影した。そして、任意に選択した１つの断面における、４本の素線に外接する楕円の短軸方向を厚み方向として設定した。次いで、各断面において、設定した厚み方向のスチールコードの最大長さを測定することで各断面でのスチールコードの厚みを測定した。【０１３０】
次いで、５つの測定点での厚みを用い、厚みの変動係数を求めた。変動係数は、５つの測定点での厚みの測定値を用いて算出した標準偏差を、平均値で除した値となる。
（１−２）短軸の傾きの中央値からの最大変動幅、長手方向と垂直な複数の断面における４本の素線に外接する楕円の短軸長／長軸長の平均値
まず、各実験例で作製したスチールコードについて、ＣＴを用いて、長手方向と垂直な断面の断面形状の測定を行った。具体的には、スチールコードの長手方向に沿って１１０ｍｍの範囲に渡って、０．５ｍｍずつ離れた測定点で断面画像を撮影した。【０１３１】
そして、得られた各断面について、４本の素線に外接する楕円を書き、該楕円の短軸の傾きを求め、短軸の傾きの中央値からの最大変動幅を算出した。【０１３２】
また、短軸の傾きの中央値からの最大変動幅を算出する際に、ＣＴを用いて測定した断面画像を用いて、各断面における４本の素線に外接する楕円の短軸長／長軸長を算出した。具体的には、ＣＴを用いて測定した各断面画像において描いた４本の素線に外接する楕円の短軸長と、長軸長とを求め、短軸長／長軸長を算出した。そして、各断面画像について算出した短軸長／長軸長の平均値を算出した。
（２）タイヤの評価
（２−１）ゴム浸透度
各実験例で作製したタイヤからカッターナイフでスチールコードを取出した。【０１３３】
そして、取出したスチールコードについて、１本の波付き素線を除去した。１本の波付き素線を除去することで露出した領域の幅方向の中央線に沿って１００ｍｍの観察長さのうち、ゴムで被覆されている部分の長さの割合を百分率で算出し、ゴム浸透度とした。なお、実験例１７では任意に選択した１本の素線を除去した点以外は同様にしてゴム浸透度を評価した。【０１３４】
ゴム浸透度は数値が大きいほどゴム浸透性に優れていることを意味する。
（２−２）転がり抵抗
各実験例で作製したタイヤについて、転がり抵抗試験機を用い、ＩＳＯ２８５８０の規格に準拠して、下記の測定条件で転がり抵抗を測定した。【０１３５】
使用リム：５．５Ｊ
内圧：５２５ｋＰａ
荷重：１５．７４ｋＮ
速度：８０ｋｍ／ｈ
そして、実験例１４に係るタイヤの転がり抵抗を１００として、その他の実験例で作製したタイヤの転がり抵抗を指数表示している。指数が小さいほど転がり抵抗に優れていることを意味する。
（２−３）タイヤの耐久性
各実験例で作製したタイヤを正規リム（サイズ：５．５Ｊ）に組み込み、このタイヤに空気を充填して内圧を５２５ｋＰａとした。このタイヤをドラム式走行試験機に装着し、１５．７４ｋＮの縦荷重をタイヤに負荷した。このタイヤを、８０ｋｍ／ｈの速度で、半径が１．７ｍであるドラムの上を走行させた。タイヤに損傷が確認されるまでの走行距離を、測定した。ただし、３００００ｋｍ走行した時点で、損傷がなければ試験を終了させた。上記試験の結果を、３００００ｋｍ走行した場合を１００とした指数として、示している。指数が大きいほど、タイヤの耐久性に優れていることを意味する。
（２−４）コーナーリングパワー
フラットベルトマシンのベルト表面に紙やすりを貼り付けて路面にみたて、これに各空気入りタイヤを速度６０ｋｍ／ｈで、キャンバー角を０度、荷重５ｋＮで押し付けて、スリップ角を０度から１度まで変化させた際の傾きをコーナーリングパワーとして計測した。なお、キャンバー角は、フラットベルトマシンのベルト表面に対する鉛直面と、タイヤの径方向との間に形成される角を意味し、ＣＡ（Ｃａｍｂｅｒ  Ａｎｇｌｅ）と表記される場合もある。また、スリップ角は、進行方向とタイヤの向いている方向との間に形成される角を意味し、ＳＡ（Ｓｌｉｐ  Ａｎｇｌｅ）と表記される場合もある。【０１３６】
実験例１４に係るタイヤのコーナーリングパワー特性を１００として、その他の実験例で作製したタイヤのコーナーリングパワー特性を指数表示した。なお、指数が大きいほど、コーナーリングパワー特性に優れていることを意味する。
（２−５）ベルト層質量
各実験例でタイヤを製造する際に作製した１層のベルト層の質量を測定した。実験例１４においてタイヤを製造する際に作製したベルト層の質量を１００として、その他の実験例においてタイヤを製造する際に作製したベルト層の質量を指数表示している。このため、指数が小さいほど軽量なベルト層であることを意味している。なお、各実験例で評価したベルト層を含む各実験例のタイヤについても同様の傾向を示すことが確認している。【０１３７】
以下に各実験例におけるスチールコード、及びタイヤの製造条件を説明する。実験例１〜１３が実施例、実験例１４〜１７が比較例になる。
［実験例１］
まず、以下の手順により、スチールコードを製造した。【０１３８】
素線径が０．４１５ｍｍの鋼製の素線を４本撚り合せ、撚り構成が１×４構造のスチールコードを作製した（撚り工程）。なお、４本の素線のうち１本の素線については、素線径に対する屈曲高さｈの割合が２６０％、屈曲部と非屈曲部との間の繰り返しピッチＰが１２ｍｍとなるように、屈曲部と非屈曲部とを形成した波付き素線を用いた。【０１３９】
１×４構造については図１、図２を用いて、屈曲高さｈ、及び繰り返しピッチＰについては図３を用いて既に説明したため、ここでは説明を省略する。【０１４０】
４本の素線を撚り合せたスチールコードについて、図７に示した扁平化装置７０に供給し、その長手方向と垂直な断面が扁平な形状となるように扁平化処理を行った（扁平化工程）。扁平化処理を行う際、第１扁平化ローラー部７３、第２扁平化ローラー部７４のスチールコードと接する面に、スチールコードの外形に対応した溝を形成し、スチールコードが回転しないように構成した。具体的には、第１扁平化ローラー部７３のスチールコードと接する面と、第２扁平化ローラー部７４のスチールコードと接する面とで異なる形状の溝を形成しておいた。そして、スチールコードの回転角度が±２０度以内に収まるように、スチールコードの位置を確認しながら扁平化処理を実施した。【０１４１】
以上により、本実験例のスチールコードを作製し、スチールコードについて既述の評価を行った。【０１４２】
次に、作製したスチールコードを用いてタイヤを作製した。【０１４３】
まず、ゴム成分と、添加剤とを含むゴム組成物を用意した。ゴム組成物は、ゴム成分として天然ゴムを１００質量部含む。そして、ゴム組成物は添加剤として、ゴム成分１００質量部に対して、カーボンブラックを６０質量部、硫黄を６質量部、加硫促進剤として１質量部、酸化亜鉛１０質量部、有機酸コバルトとしてステアリン酸コバルトを１質量部の割合で含有する。【０１４４】
上記スチールコード、及びゴム組成物を用いて、図８、図９を用いた構造を有し、サイズが２２５／４０Ｒ１８である空気入りタイヤを作製した。【０１４５】
なお、上記タイヤを作製する際、加硫は、温度が１６０℃、圧力が２５ｋｇｆ／ｃｍ２、ＥＣＵ×時間が５８となるようにして実施した。【０１４６】
上記ＥＣＵ（Ｅｑｕｉｖａｌｅｎｔ  Ｃｕｒｅ  Ｕｎｉｔ：等価加硫量）は、以下の式（１）により算出することができる。  
ＥＣＵ＝ｅｘｐ（（−Ｅ／Ｒ）×（１／Ｔ−１／Ｔ０））・・・（１）
式（１）中のＥは活性化エネルギー、Ｒは一般ガス定数、Ｔ０は基準温度、Ｔは加硫温度となり、それぞれＥ＝２０ｋｃａｌ／ｍｏｌ、Ｒ＝１．９８７×０．００１ｋｃａｌ／ｍｏｌ・ｄｅｇ、Ｔ０＝１４１．７℃となる。【０１４７】
また、ＥＣＵ×時間における時間は、加硫時間を意味しており、単位は分となる。【０１４８】
得られたタイヤについて、既述の評価を行った。スチールコード、及びタイヤの評価結果を表１に示す。
［実験例２、実験例３］
スチールコードの扁平化処理を行う際、スチールコードの回転角度が実験例２は中央値±１５度以内に収まるように、実験例３は中央値±３０度以内に収まるように確認しながら実施した点以外は、実験例１と同様にしてスチールコードを作製し、評価を行った。【０１４９】
また、得られたスチールコードを用いて、実験例１と同様にしてタイヤを作製し、評価を行った。【０１５０】
スチールコード、及びタイヤの評価結果を表１に示す。
［実験例４、実験例５］
スチールコードを作製する際、４本の素線の内、実験例４は２本の素線を波付き素線とし、実験例５は３本の素線を波付き素線とした。以上の点以外は実験例１と同様にしてスチールコードを作製し、評価を行った。【０１５１】
なお、実験例４、実験例５で作製したいずれのスチールコードも端部における撚りの解けは確認されず、スチールコードの外形形状を保持できていることを確認できた。【０１５２】
また、得られたスチールコードを用いて、実験例１と同様にしてタイヤを作製し、評価を行った。【０１５３】
スチールコード、及びタイヤの評価結果を表１に示す。
［実験例６〜実験例８］
スチールコードを作製する際、波付き素線について、素線径に対する屈曲高さｈの割合を実験例６は２３０％、実験例７は２４０％、実験例８は２８０％とした。以上の点以外は実験例１と同様にしてスチールコードを作製し、評価を行った。【０１５４】
また、得られたスチールコードを用いて、実験例１と同様にしてタイヤを作製し、評価を行った。【０１５５】
スチールコード、及びタイヤの評価結果を表１に示す。
［実験例９〜実験例１１］
スチールコードの扁平化処理を行う際、長手方向と垂直な断面における４本の素線に外接する楕円の短軸長／長軸長の平均値が実験例９は０．７７、実験例１０は０．８１、実験例１１は０．８５となるように、第１扁平化ローラー部７３、及び第２扁平化ローラー部７４による押圧の程度を変更した。以上の点以外は、実験例１と同様にしてスチールコードを作製し、評価を行った。【０１５６】
また、得られたスチールコードを用いて、実験例１と同様にしてタイヤを作製し、評価を行った。【０１５７】
スチールコード、及びタイヤの評価結果を表１に示す。
［実験例１２、実験例１３］
スチールコードを作製する際、素線径が実験例１２は０．２７ｍｍ、実験例１３は０．４５ｍｍの素線を用いた。以上の点以外は実験例１と同様にしてスチールコードを作製し、評価を行った。【０１５８】
また、得られたスチールコードを用いて、実験例１と同様にしてタイヤを作製し、評価を行った。【０１５９】
スチールコード、及びタイヤの評価結果を表１に示す。
［実験例１４］
スチールコードの扁平化処理を行う際、スチールコードの回転角度が±４０度以内に収まるようにした点以外は、実験例１と同様にしてスチールコードを作製し、評価を行った。【０１６０】
また、得られたスチールコードを用いて、実験例１と同様にしてタイヤを作製し、評価を行った。【０１６１】
スチールコード、及びタイヤの評価結果を表１に示す。
［実験例１５］
スチールコードの扁平化処理を行う際、スチールコードの回転の程度については特に調整せず、扁平化装置７０の第１扁平化ローラー部７３のスチールコードと接する面と、第２扁平化ローラー部７４のスチールコードと接する面とに同じ形状の溝を形成した。以上の点以外は、実験例１と同様にしてスチールコードを作製し、評価を行った。【０１６２】
また、得られたスチールコードを用いて、実験例１と同様にしてタイヤを作製し、評価を行った。【０１６３】
スチールコード、及びタイヤの評価結果を表１に示す。
［実験例１６］
スチールコードについて扁平化処理を行わなかった点以外は、実験例１と同様にしてスチールコードを作製し、評価を行った。【０１６４】
なお、得られたスチールコードの長手方向と垂直な断面の形状を確認したところ、４本の素線に外接する外接円は真円であり、扁平形状とはなっていなかった。【０１６５】
また、得られたスチールコードを用いて、実験例１と同様にしてタイヤを作製し、評価を行った。【０１６６】
スチールコード、及びタイヤの評価結果を表１に示す。
［実験例１７］
スチールコードを作製する際、４本の素線全てについて波付き素線を用いず、屈曲部を有さない直線状の素線を用いた点以外は実験例１と同様にしてスチールコードを作製し、評価を行った。【０１６７】
また、得られたスチールコードを用いて、実験例１と同様にしてタイヤを作製し、評価を行った。【０１６８】
スチールコード、及びタイヤの評価結果を表１に示す。【０１６９】
【表１】
2019181177.tif 000003
表１に示した結果によると、実験例１〜実験例１３については、ベルト層質量の指数が１００未満になっていることを確認できた。これらの実験例のスチールコードは、長手方向と垂直な断面を扁平形状とし、長手方向と垂直な複数の断面において、４本の素線に外接する楕円を描いた場合に、楕円の短軸の傾きが中央値±３０度以内に位置している。このためスチールコードの厚みのばらつきや、最大厚みを抑制できたためと考えられる。【０１７０】
また、実験例１〜実験例１３では転がり抵抗の指数が１００未満と小さくなり、コーナーリングパワーの指数が１００を超えて大きくなることを確認できた。これはタイヤの軽量化に伴い得られた特性であると考えられる。【０１７１】
また、実験例１〜実験例１３ではタイヤの耐久性の指数が１００になっていることを確認できた。これは４本の素線のうち、波付き素線を１本以上とすることにより、タイヤを製造する際のゴム浸透度が高くなったためと考えられる。
【符号の説明】
【０１７２】
１０、５０、６０、７５、９１                  スチールコード
１１、４２                                    素線
３０                                          波付き素線
３１、３１Ａ、３１Ｂ、３１Ｃ                  屈曲部
３２                                          非屈曲部
４１                                          プリフォーム
７０                                          扁平化装置
７１、７２                                    基台
７３                                          第１扁平化ローラー部
７３Ａ、７３Ｂ、７３Ｃ、７３Ｄ                第１扁平化ローラー
７４                                          第２扁平化ローラー部
７４Ａ、７４Ｂ、７４Ｃ                        第２扁平化ローラー
７３１Ａ〜７３１Ｄ、７４１Ａ〜７４１Ｃ        回転軸
７３２、７４２                                ブロック矢印
８１                                          タイヤ
８２                                          トレッド部
８３                                          サイドウォール部
８４                                          ビード部
８５                                          インナーライナー
８６                                          カーカス
８７                                          ベルト層
９２                                          ゴム
ＡＳ、ＡＳ５１、ＡＳ５２、ＡＳ６１、ＡＳ６２  短軸
ＡＬ                                          長軸
Ｃ、Ｃ５１、Ｃ５２、Ｃ６１、Ｃ６２            楕円
ｄ５、ｄ６                                    角度
ＬＡＬ                                          長軸長
ＬＡＳ                                          短軸長
Ｐ                                            繰り返しピッチ
Ｓ                                            平面
Ｔ５１、Ｔ５２、Ｔ６１、Ｔ６２                厚み
ｔ１                                          第１ゴム厚み
ｔ２                                          第２ゴム厚み
【図１】
2019181177.tif 000004
【図２】
2019181177.tif 000005
【図３】
2019181177.tif 000006
【図４】
2019181177.tif 000007
【図５】
2019181177.tif 000008
【図６】
2019181177.tif 000009
【図７】
2019181177.tif 000010
【図８】
2019181177.tif 000011
【図９】
2019181177.tif 000012
【国際調査報告】
2019181177.tif 000013
2019181177.tif 000014
2019181177.tif 000015
2019181177.tif 000016